(57)【特許請求の範囲】
【請求項１】
超高純度硫酸調製方法であって、
５−２０℃工業用三酸化硫黄材料液に応用し、それを０．１−０．１５Ｍｐａの圧力下で円形気化器に導入し、２−５ｍ３／時間の空タワー速度で、４０−５５℃の条件下で気化させ、かつ得たガスを冷却タワーにより液体に凝縮し、同じ条件下でこの液体を円形気化器に導入して、純化された三酸化硫ガスを得るステップと、
循環吸収器の中で、質量百分比濃度が１０−５０％である希硫酸循環吸収ステップで希硫酸ガスを得てから、超高純度硫酸を収集するステップとを有することを特徴とする方法。
【請求項２】
前記希硫酸循環吸収温度が０−１０℃であることを特徴とする請求項１に記載の超高純度硫酸の調製方法。
【請求項３】
超高純度硫酸を収集するステップは、循環吸収時希硫酸を加入口を通じて補充し、製品主体の含有量が合格であるのを測定してから、製品容器に入るステップを含むことを特徴とする請求項１に記載の超高純度硫酸の調製方法。
【請求項４】
希硫酸及び超高純度硫酸と接触する容器とパイプの内壁をフッ素含有材料で塗って保護することを特徴とする請求項１に記載の超高純度硫酸の調製方法。
【発明の詳細な説明】
【技術分野】
【０００１】
本発明は、超高純度硫酸の調製方法に関し、具体に言うと、半導体部品生産プロセスでのウェハ洗浄とエッチングがＳＥＭＩ  Ｃ１２標準に合う超高純度硫酸の連続化調製方法に係る。
【背景技術】
【０００２】
超高純度硫酸は、電子級硫酸とも称されて、一種の十分重要なマイクロ電子科学試薬で、電子工業の急速な発展に連れて、その半導体工業での消耗量が大よそ総体超高純度試薬量の３０％を占めるようになった。これは、半導体、超大規模集積電気回路のアセンブリと加工に使用されている。超高純度硫酸の純度は、洗浄・エッチング物の製品率、電気性能及び信頼性などに重要な影響を与える。例えば、超高純度硫酸はウェハ洗浄とエッチング中でウェハ上の不純物顆粒、無機残留物と炭素沈着物を有効的に除去できる。一般の状況の下で、超高純度硫酸の純度が国際半導体設備と材料組織により制定された化学材料部分１２級−ＳＥＭＩ  Ｃ１２標準（簡称ＳＥＭＩ  Ｃ１２標準）に達して、金属不純物の含有量が質量分数が０．１ｐｐｂ（１×１０−１０到１×１０−１１）以下であるよう要求する。
【０００３】
現有の技術の中で、伝統の方法として、工業用硫酸を直接蒸留し、沸点の高い不純物を除去することによって高純度硫酸を調製することである。当該調製方法の製品で、蒸留方法により除去し難い不純物があり、不純物の含有量がＳＥＭＩ  Ｃ１２標準に合わない。硫酸の沸点が３３０℃に達して、蒸留エネルギー消耗量が大きく、コストが高く、発生する排気ガスと酸性ミスとが人体に損害を与えて、環境保護に不利である。
【０００４】
中国特許２００５１００１８９２５．Ｘで一種の三酸化硫黄ガスを原料として、三酸化硫黄と水との反応を利用して、分析純硫酸を得る方法を紹介した。当方法は、エネルギー消耗量を低減したが、製品不純物が高すぎて、ＳＥＭＩ  Ｃ１２標準の要求に達成できない。
【０００５】
現在、ＳＥＭＩ  Ｃ１２標準に合う超高純度硫酸製品調製関連報告がまだ発表されていない。
【発明の概要】
【発明が解決しようとする課題】
【０００６】
本発明は、解決しようとする技術課題の一は、一種の超高純度硫酸の制作方法を提供することであり、伝統的な生産方法での汚染し易い、エネルギー消費量過大及びコスト過大問題点及び現有方法での三酸化硫黄を原料とする方法の下での不純物含有量過大の欠陥を克服する。
【課題を解決するための手段】
【０００７】
本発明の技術方案は下記の通り：
一種の超高純度硫酸の制作方法で、工業の三酸化硫黄を原料として、円形気化器で気化して、凝縮後、円形気化器の中で第二回の気化を行って純化された三酸化硫黄ガスを得って、これから異なる濃度の稀硫酸で循環に吸収することによって、最後にＳＥＭＩ  Ｃ１２標準に合う目標産物超高純度硫酸を収集する。
【０００８】
上記調製方法は具体に下記のステップを含める：
１）５−２０℃工業用三酸化硫黄液体原料を０．１−０．１５Ｍｐａの圧力の下で円形気化器に導入してから、２−５立方メートル／時間の見掛け速度で、４０−５５℃の条件の下で気化を行って、得られたガスを冷却塔で液体と凝縮し、同じ条件の下で円形気化器に導入して二回気化を行って、最終に純化された三酸化硫黄ガスを得る。
【０００９】
２）循環吸収器の中で、質量百分比濃度の１０−５０％稀硫酸で循環吸収するステップ１）で純化された三酸化硫黄ガスを得ってから、目標産物超高純度硫酸を収集する。
【００１０】
前記稀硫酸循環吸収温度は０−１０℃である。
【００１１】
前記目標産物超高純度硫酸収集の時、循環吸収の稀硫酸を補充口で補充することによって、連続化製造を実現した。測定した結果、製品主体の含有量が合格になった後、製品容器に入る。
【００１２】
前記稀硫酸は浄化水で純化された三酸化硫黄ガスを吸収することによって調製する。製品の主体含有量を測定することによって、異なる濃度の稀硫酸を得る。
【００１３】
本発明方法で得る超高純度硫酸の主体含量が９６−９７ｗｔ％に達し、ＩＣＰ−ＭＳ分析検定を通じて、金属イオン不純物の含有量が皆０．１ｐｐｂより低く、０．５μｍより大きいほこり顆粒が皆５個／ｍｌより低く、ＳＥＭＩ  Ｃ１２標準に合う。
【００１４】
本発明で、稀硫酸，超高純度硫酸と接触する容器及びパイプの内壁に対して、皆フッ素含有材料を採用してコーティング保護を行う。
【００１５】
本発明は、現有の技術と比べて、下記の優位性がある：
本発明は二回気化を採用することによって、三酸化硫黄原料の純度を有効に向上して、現有の技術の下での硫酸製品で金属イオン不純物含有量過大の欠点を克服した。それに、本発明は、異なる濃度の稀硫酸で循環吸収・純化された三酸化硫黄を採用することによって、生産コストを削減して、操作を便利にして、伝統的な工芸の下での汚染し易い、エネルギー消耗過大とコスト過大の欠陥を克服した。その内に、循環吸収された稀硫酸に濃度制限がなく、補充口を通じて補充することによって、循環吸収液中主体産品的含量を実時間で測定できて、伝統的な生産方法での質量不安定の難題を解決して、大規模な連続化生産に適応するようになった。
【図面の簡単な説明】
【００１６】
【図１】本発明方法の製造工程フロー図である。
【発明を実施するための形態】
【００１７】
次いで本発明の実施例を通じて更に説明する。但し、実施例は、本発明はこれによって保護範囲を限定されるものではない。
【実施例１】
【００１８】
１）５℃の工業用三酸化硫黄液体を０．１５ＭＰａ圧力の下で円形気化器に導入してから、気化器温度を４５±２℃に保持し、２立方メートル／時間毎の見掛け速度で気化して、得られた三酸化硫黄ガスを冷却塔に導入し、冷却塔温度を０−１０℃にコントロールして凝縮を行い、凝縮液を二級円形気化器に導入してから、温度が５０℃より低いようコントロールして第二回の気化を行う。
【００１９】
２）第二回の気化後得られた純化された三酸化硫黄ガスを循環吸収器に導入し、冷凍塩水で循環吸収器温度をコントロールし、０−１０℃の下で質量百分比濃度の１０％稀硫酸で循環吸収を行い、超高純度硫酸を得る。測定した結果、製品主体の含有量が合格になってから製品容器に入って、循環吸収と同時に、１０℃以下の稀硫酸を補充して連続化調製を実施できる。
【００２０】
検査分析の結果、超高純度硫酸の主体含有量が９６．７６  ｗｔ％で、単独な陽イオンの含有量が０．１ｐｐｂより低く、単独な陰イオンの含有量が０．１ｐｐｍより低く、０．５μｍより大きなほこり顆粒の数量が２．８個／ｍｌ（表１参照）である。
【実施例２】
【００２１】
１）１０℃の工業用三酸化硫黄液体を０．１２ＭＰａ圧力の下で円形気化器に導入してから、気化器温度を５０±２℃に保持し、４立方メートル／時間毎の見掛け速度で気化して、得られた三酸化硫黄ガスを冷却塔に導入し、冷却塔温度を０−１０℃にコントロールして凝縮を行い、凝縮液を二級円形気化器に導入してから、温度が５５℃より低いようコントロールして第二回の気化を行う。
【００２２】
２）第二回の気化後得られた純化された三酸化硫黄ガスを循環吸収器に導入し、冷凍塩水で循環吸収器温度をコントロールし、０−１０℃の下で質量百分比濃度の３０％稀硫酸で循環吸収を行い、超高純度硫酸を得る。測定した結果、製品主体の含有量が合格になってから製品容器に入って、循環吸収と同時に、１０℃以下の稀硫酸を補充して連続化調製を実施できる。
【００２３】
検査分析の結果、超高純度硫酸の主体含有量が９６．５１  ｗｔ％で、単独な陽イオンの含有量が０．１ｐｐｂより低く、単独な陰イオンの含有量が０．５ｐｐｍより低く、０．５μｍより大きなほこり顆粒の数量が２．６個／ｍｌ（表１参照）である。
【実施例３】
【００２４】
１）２０℃の工業用三酸化硫黄液体を０．１ＭＰａ圧力の下で円形気化器に導入してから、キャブレーターの温度を５５℃以下保持する、５立方メートル／時間毎の見掛け速度で気化して、得られた三酸化硫黄ガスを冷却塔に導入し、冷却塔温度を０−１０℃にコントロールして凝縮を行い、凝縮液を二級円形気化器に導入してから、温度が５５℃より低いようコントロールして第二回の気化を行う。
【００２５】
２）第二回の気化後得られた純化された三酸化硫黄ガスを循環吸収器に導入し、冷凍塩水で循環吸収器温度をコントロールし、０−１０℃の下で質量百分比濃度の５０％稀硫酸で循環吸収を行い、超高純度硫酸を得る。測定した結果、製品主体の含有量が合格になってから製品容器に入って、循環吸収と同時に、１０℃以下の稀硫酸を補充して連続化調製を実施できる。
【００２６】
検査分析の結果、超高純度硫酸の主体含有量が９６．５０  ｗｔ％で、単独な陽イオンの含有量が０．１ｐｐｂより低く、単独な陰イオンの含有量が０．１ｐｐｍより低く、０．５μｍより大きなほこり顆粒の数量が３．５個／ｍｌ（表１参照）である。
【００２７】
【表１】
0005671716.tif 000002
0005671716.tif 000003
超高純度硫酸含有量分析に自動滴定装置を採用して分析し、陽イオンにＩＣＰ−ＭＳを採用して分析し、陰イオンに采比濁計と紫外分光光度計を採用して分析し、ほこり顆粒に対してレザー顆粒カウンターを採用して測定を行う（具体的な機械モデルについて、表２を参照して下さい）。
【００２８】
【表２】
0005671716.tif 000004
最後に説明する必要のある点としては、以上の実施例は、本発明の技術方案を説明するだけで、制限でない。良い実施例を参照して本発明を詳しく説明したが、当領域の普通な技術人員は次の内容を理解すべきである：発明の技術方案に対して修正し、又は同等切り替えを行ってもよく、本発明技術方案の範囲を超えずさえであれば、本発明の請求範囲に含まれるはずである。
【符号の説明】
【００２９】
１  原料タンク
２  円形気化器
３  冷却タワー
４  二級円形気化器
５  循環吸収器
６  稀硫酸補充口
７  検定、材料出し口
【図１】
0005671716.tif 000005